(57)【要約】  光起電装置のパターン化粒子層を製造する方法であって、流動化ユニットに乾燥粉末を供給する工程、前記粉末を流動化して流体流れを形成する工程、前記流体流れをノズルを印刷ユニットに搬送する工程を含む方法。印刷ユニットは、可変量の流れを基材に向け、流れの残りを流動化ユニットに戻す手段を有する。
2011530142.tif 000002
【特許請求の範囲】
【請求項１】
光起電装置の少なくとも１つのパターン化粒子層を製造する方法であって、
ａ．流動化ユニットに乾燥粉体を供給する工程、
ｂ．前記粉体を流動化して流体流れを形成する工程、
ｃ．可変量の前記流体流れをノズルを通じて基材に向ける手段を含む印刷ユニットに前記流体流れを搬送する工程、及び
ｄ．前記基材に向けられなかった流体流れを前記流動化ユニットに再循環させる工程、を含み、前記流体流れが連続的に再循環される、方法。
【請求項２】
前記ノズルと前記基材との間の距離が１ｍｍ〜４０ｍｍである、請求項１に記載の方法。
【請求項３】
前記ノズルから出る流体速度が０．１〜２ｍ・ｓ-1である、請求項１に記載の方法。
【請求項４】
ノズルの直径が、ノズルから出る流体流れのレイノルズ数により特徴付けられる乱流が１〜１００であるようなものである、請求項１に記載の方法。
【請求項５】
それぞれ少なくとも１つのノズルを有する複数の印刷ユニットを使用する、請求項１に記載の方法。
【請求項６】
印刷ユニットもしくは基材またはこれらの両方が移動して基材上に粉末パターンを印刷する、請求項１に記載の方法。
【請求項７】
印刷される粉末の粒子サイズが１ミクロン未満、より好ましくは５００ｎｍ未満、最も好ましくは１００ｎｍ未満である、請求項１に記載の方法。
【請求項８】
ロール・トゥー・ロール製造方法の一部である、請求項１に記載の方法。
【請求項９】
請求項１に記載の方法により製造された光起電装置において使用するためのパターン化粒子層。
【請求項１０】
請求項１に記載の方法により製造された色素増感太陽電池において使用するためのパターン化粒子層。
【発明の詳細な説明】
【技術分野】
【０００１】
本発明は、色素増感太陽電池の製造に関する。
【背景技術】
【０００２】
色素増感太陽電池は、スイス連邦工科大学ローザンヌ校のグレッツェル（Gratzel）およびオリガン（O'Regan）により１９９１年に発明された比較的新しい部類の低コスト太陽電池である。グレッツェルにより記載されたようなこれらの色素増感太陽電池の従来の形態は、例えばＩＴＯガラスなどの透明導電性基材上に色素で被覆された二酸化チタンナノ粒子の焼結層（アノード）が存在するものから構成される。この層の細孔内又はこの層の上に、電子（又は正孔）移動剤としてヨウ化物／三ヨウ化物を通常含む正孔輸送電解質が配設される。電解質の上に、触媒としてしばしば白金を用いて作製される触媒作用のある導電性電極（カソード）を配設することによって、太陽電池のサンドイッチ構造が完成する。この電池に光を当てると、色素が励起されて、電子がチタン構造中に注入される。励起されて正の電荷を帯びた色素は、電解質中の還元形の酸化還元対をその酸化形に酸化する。すなわちヨウ化物は三ヨウ化物となる。すると酸化形のものは白金電極へ拡散することができる。電池を負荷に接続すると、アノードからの電子が負荷を通してカソードに流れ、カソードにおいて酸化形の酸化還元対が還元され（すなわち、三ヨウ化物はヨウ化物になる）、反応が完結する。
【０００３】
メソポーラスナノ粒子層をパターン化する従来法としては、特に、押出コーティング、スクリーン印刷、グラビア印刷及びスプレー印刷が挙げられる。
【０００４】
米国特許第７，１８６，９１１号明細書には、押出コーティング、スプレーコーティング、スクリーン印刷及びグラビア印刷などの適切な技術を使用して基材上に金属酸化物ナノ粒子の溶液を適用することにより堆積させることができる色素増感ナノ粒子材料が開示されている。
【０００５】
米国特許第６，９９１，９５８号明細書には、電荷キャリヤ輸送チャネル層をテンプレートする方法が開示されている。これらの層は、まず、除去可能なテンプレートを、ナノ粒子、例えばポリスチレンナノ粒子の１つ又は複数の層を含みうる導電性基材上に堆積させることにより形成される。次に、例えばスピンコーティング、キャスティング、蒸発などの技術または基材上に材料を堆積させるための当該技術分野で知られている任意の技術を使用して、テンプレート上に第１の電荷キャリヤ輸送材料、例えばＴｉＯ2の層を堆積させる。次に、テンプレートが除去される。
【０００６】
米国特許第６，７１３，３８９号明細書には、一連のカスタム流体の液滴を射出するために液滴付着技術及び連続インクジェットプリントヘッド（及び静電スプレーヘッド）を使用する方法が開示されている。カスタム流体の液滴は、特定の表面上で適切に乾燥／固化した場合に太陽電池（ＰＶ）装置の要素を形成する。このプロセスで使用される材料は例えばＴｉＯ2などの有機金属を含んでもよい。
【０００７】
英国特許第２４２７９６３号明細書には、第１のパターン化透明導電性電極を含み、第２の電極層と金属酸化物色素増感層との交互セクションを有する色素増感太陽電池が記載されている。この出願では、パターン化透明電極層（例えばＴｉＯ2）は、例えばコンタクト印刷、リソグラフィーなどの技術を使用してパターン化される。第２の電極層（例えばＰｔ）及び金属酸化物層（例えばＴｉＯ2）は両方ともマスクを使用してパターン化される。
【０００８】
国際公開第２００７／０９８３６６号明細書には、将来の分析のために微量の残留物を対象から集めるための微量収集システム及び方法が開示されている。一実施態様は、プリントヘッドを使用して印刷されるコンベヤーベルト上の対象物を含むことがある。一実施態様では、プリントヘッドにおいて使用されるインクは、非毒性粒子、例えば二酸化チタンなどを含むことがあり、粒子は対象物に静電的に不着してもよい。粒子は、乾燥した状態又は液体キャリヤ中に懸濁された形態で対象物に向けることができる。液体キャリヤは、次に、蒸発する。
【０００９】
国際公開第２００７／１３８３４８号公報には、光電極、対向電極、電荷キャリヤ材料、及び対向電極と電荷キャリヤ材料の間に配置された多孔質の電気絶縁性セパレーター材料を含む光起電電池が開示されている。この出願の一実施態様において、光電極は、マスクを通してのチタニア粉体の静電スプレーにより所望のチタニア領域を形成することにより作製される。
【００１０】
欧州特許出願公開第１８３０４３０号公報には、透明支持体を含み、その上に多孔質フィルムが形成された光起電装置が開示されている。この多孔質フィルムは色素を吸着し、酸化アルミニウムをドープした二酸化チタン粒子と酸化アルミニウムをドープしていない二酸化チタン粒子とを含む。一実施態様において、多孔質フィルムは、スキージ法を使用して支持体上に二酸化チタンペースト（二酸化チタン粒子を酸性水溶液、増粘剤及び分散剤と混合することにより調製される）をコーティングすることにより作製される。
【００１１】
米国特許第７０１９３９１号明細書には、チップからの熱を除去するためにチップと熱連通しているナノセラミック材料を含む半導体基板から熱を散逸させるシステム及び方法が開示されている。一実施態様において、プラズマスプレー法、サーマルスプレー法、粉体スプレー法又は静電促進粉体スプレー法から選ばれる方法によりナノ複合材料粉体がスプレーされる。
【００１２】
一般的に、乾燥粉体は、ガンを通じての大面積スプレーによって、表面コーティングとして適用される。２つのタイプの粉体コーティングシステム、すなわちコロナガン及び摩擦帯電ガンが通常使用される。両方の場合に、ガス流、通常空気により多量の粉体を流動化させ、コーティングされるべき表面からある程度離して設置されたスプレーガンに送り込む。表面に付着しなかった粒子（オーバースプレーと呼ぶ）は、その後集められ、そして、それらがまだ適切な品質を有するものであることを確認した後に、当該システムに再導入される。
【００１３】
コーティングされるべき表面に対して高い電位（約１００ｋＶ以下）に電極を帯電させるために高電圧発生器を使用する。帯電した電極は、空気と絶縁され、帯電粒子のフラッドを生じ、粉体クラウドがガンを通過する際に粉体を効果的に帯電させ、反対極、すなわち接地面との電場を生成させる。ガンを出た帯電粉体粒子は、次に、接地面のより低い電位を探し求める。
【００１４】
対照的に、摩擦ガン（Tribo gun）は、粉体と、電子を供与又は受容することができる当該ガンの内部表面との間の物理的接触により粉体に電荷を付与する。ポリテトラフルオロエチレン（ＰＴＦＥ又は「テフロン（登録商標）」）が一般的に使用される。周囲の湿度条件が帯電に影響を及ぼし、相対湿度が５０％を超えず、圧縮空気の露点が３５°Ｆ以下に保たれることがしばしば推奨される。様々な様式のもの、例えば米国特許第３，７２４，７５５号及び米国特許第４，３８８，９４５号明細書に示されているものが知られている。
【００１５】
コロナガンが使用される場合に、物質輸送を方向付ける主な力は、電荷を帯びた粉体クラウドと接地面との間に形成された電場である。摩擦粉体コーティングシステムにおいて、主な物質輸送手段は、粉体を流動化させ表面に運ぶために使用される空気流である。さらに、摩擦ガンでは、粒子速度が高いほど、より良好な帯電をもたらす。スプレーされた粉体は、その後、例えばオーブン内で粉体を融解させることによって、表面に固定化される。
【００１６】
一般的に、粗い粉体粒子は小さい粒子よりも有効に帯電する。この文脈では、平均粒径は通常４０ミクロンである。このことは、粉体粒子の質量が大きいほどおよびモーメントが大きいほど、空気流により推進された場合に、帯電モジュールの壁により有効に衝突し、より小さいサイズの粒子よりも大きな摩擦効果を生じ、その結果、より良好に帯電すると仮定することができる。どんな場合でも、小さい粒子サイズをスプレーすることは、健康上及び安全上の配慮により制限される。
【先行技術文献】
【特許文献】
【００１７】
【特許文献１】米国特許第７，１８６，９１１号明細書
【特許文献２】米国特許第６，９９１，９５８号明細書
【特許文献３】米国特許第６，７１３，３８９号明細書
【特許文献４】英国特許第２４２７９６３号明細書
【特許文献５】国際公開第２００７／０９８３６６号
【特許文献６】国際公開第２００７／１３８３４８号
【特許文献７】欧州特許出願公開第１８３０４３０号明細書
【特許文献８】米国特許第７，０１９，３９１号明細書
【発明の概要】
【発明が解決しようとする課題】
【００１８】
Gratzel電池を製造する際の重要な工程は、二酸化チタンナノ粒子を含んで成るパターン化層（典型的には２０〜６０ミクロン厚）を形成することである。従って、支持体上に大面積のパターンを作製するには、比較的高いレイダウンの密なナノ粒子材料を均一な層として適用しなければならない。現在、これは、通常、３つの方法のうちの１つで行われている。粉体は、揮発性の「キャリヤ」液体又は「ビヒクル」を使用してコーティングされる。代わりに、粉体をインクに導入し、印刷することができる。第３に、粉体をスプレーすることができ、この場合には、揮発性の「キャリヤ」液体の使用は任意である。
【００１９】
これらの方法のそれぞれは幾つかの欠点を有する。コーティングは、例えばスロットダイコーティング、リバースローラーコーティング、ブレードコーティングなどの様々な確立された方法のうちの１つを使用して達成できるが、全ての場合において、乾燥が必要とされ、そのために層の亀裂発生が起こることがあり、パターン化層を作製するために何らかの形のテンプレートが必要とされる。層を印刷することによってパターンを生じさせることができるが、その場合にも乾燥が必要とされ、印刷プロセスにとって重要であるがしばしば電池性能に有害なことがある追加の添加剤をインクに導入しなくてはならず、追加の添加物は層中に残留する。最後に、ビヒクルを使用しない場合であっても、粉体スプレーは、テンプレートを使用しないでパターンを生成することはできず、層厚を制御することは困難である。そのため、廃棄物は増え、効率が低下する。これらの方法のいずれを使用しても可変パターニングは不可能である。
【００２０】
より有効な方法は、必要なパターンを形成するために表面に乾燥粒子を直接適用することである。
【課題を解決するための手段】
【００２１】
本発明によると、太陽電池を製造する方法であって、比較的高いレイダウンの密な粒子状材料を均一な層として直接適用して基材上にパターンを生成する方法が提供される。これは、確立されたスプレー、印刷又はコーティング法と異なる可変印刷方法によって達成される。当該可変印刷方法では、非常に低い濃度の乾燥粒子が低速度のガス流中に導入され、管を通じて印刷ユニットに流体として搬送される。印刷ユニットは、堆積に使われるべき流体流れの部分を小さなノズルに通して基材上に向ける。基材上に向けられなかった流体流れはこの系を通って再循環される。
【００２２】
本発明によると、光起電装置の少なくとも１つのパターン化粒子層を製造する方法であって、流動化ユニット（fluidizing unit）に乾燥粉体を供給する工程、前記粉体を流動化して流体流れを形成する工程、可変量の前記流体流れをノズルを通じて基材に向ける手段を含む印刷ユニットに前記流体流れを搬送する工程、及び前記基材に向けられなかった流体流れを前記流動化ユニットに再循環させる工程を含み、前記流体流れが連続的に再循環される、方法が提供される。
【００２３】
ノズルから出る流体速度は、正確な堆積が起こるようにノズルを基材に近接して配置させることを可能にするのに十分に低い。このやり方では、ノズルから出る流体ジェットは、概して、柱状の流体に収束されたままとなる。基材の表面を接地させる必要はない。
【００２４】
これらの層の可変パターンは、１つ又は２つ以上のノズルを用いて書き込むことによって、又は基材が移動する場合にはノズルの静止アレイを使用することによって、あるいは、これらの両方によって、達成することができる。低い流体速度は、搬送される粉体の量を非常に低い濃度に制限し、その結果、摩擦帯電粒子の帯電を、流動化器から印刷ユニットへの搬送中に、印刷ユニットで、又は両方の状況で、引き起こすことができる。
【発明の効果】
【００２５】
本発明は、密な粉体粒子から構成される層が、都合よく変えることができるパターンで基材上に形成される、太陽電池の製造を可能にする。これは、ロール・トゥー・ロール製造（roll to roll manufacturing）に特に適用可能である。この方法は、揮発性のキャリヤ液体、追加の添加物又は乾燥を必要としないということを可能にし、その結果、乾燥時にしばしば遭遇する層の亀裂発生が防止され、電池性能が改善される。層の全体的な構造、組成及び形態を必要に応じて変えることができる。必要であれば組成の異なる複数の層を堆積させることができる。パターンテンプレートを必要としないため、かかる装置を使用することに関連する廃棄物及び非効率性が避けられる。特別な処置なしで、著しいレベルの粒子の凝集及び接着が生じ、その結果、粒子が、堆積後かなりの時間にわたってそれらのパターン化形態で、互いに及び基材にしっかり固定される。
本発明を添付の図面を参照して説明する。
【図面の簡単な説明】
【００２６】
【図１】図１は、本発明の方法での使用に適する装置の概略図である。
【図２】図２は、対照電池の写真の写しである。
【図３】図３は、実験電池Ａの写真の写しである。
【図４】図４は、実験電池Ｂの写真の写しである。
【図５】図５は、対照電池、電池Ａ及び電池Ｂの性能を示すグラフである。
【図６】図６は、本発明において記載した方法を使用して印刷された二酸化チタンパターン化粒子の例を示す。
【発明を実施するための形態】
【００２７】
図１は、本発明の方法を実施するために使用される装置の概略図である。粉体供給ユニット３は流動化器（fluidizer）１に接続されている。管３は流動化器を印刷ユニット４に接続している。印刷ユニットはノズル５を備える。管７は、印刷ユニットをもとの流動化器１に接続している。使用の際、当該装置は、基材８の上に設置される。
【００２８】
本発明によると、太陽電池を製造するために、乾燥粉体が下記の方式で印刷される。粉体は、管３を通って印刷ユニット４に搬送される前に、非常に低い濃度で非常に低い速度のガス流でまず流動化される。印刷ユニット４は、堆積に使われるべき流体流れの部分を小さなノズル５に通し、そして基材８上に向けるバルブを含む。基材上に向けられなかった流体流れの部分は流動化器１へ戻される。
【００２９】
粉体の粒子サイズは１ミクロン未満である。このサイズは、好ましくは５００ｎｍ未満であり、よりこのましくは１００ｎｍ未満である。
【００３０】
ノズル５は、基材８の近くに設置され、印刷は、所望のパターンを生成させるために、基材上でノズルを移動させることによって、ノズルの下方で基材を移動させることによって、又はこれらの両方によって達成される。これは、ロール・トゥー・ロール製造方法に向いている。ノズルと基材との間の距離は１ｍｍ〜４０ｍｍ、より好ましくは２ｍｍ〜３０ｍｍ、最も好ましくは３ｍｍ〜２０ｍｍである。
【００３１】
ノズルから出るガス速度は０．１〜２ｍ・ｓ-1、より好ましくは０．２〜１．５ｍ・ｓ-1、最も好ましくは０．３〜１ｍ・ｓ-1である。ノズルの直径は、ノズルから出る流体流れのレイノルズ数により特徴付けられる乱流が１〜１００、より好ましくは２〜５０、最もこのましくは３〜２５であるようなものである。ここで、
レイノルズ数Ｒｅ＝ｖＤn /μ
（式中、ｖ＝流体速度、Ｄn ＝ノズル内径、及びμ＝ガスの動的速度である）、すなわち、慣性力と粘性力の比である。ノズル直径についてのさらなる制約は、ノズルの幅が可能な最低印刷ライン幅にほぼ近いため、フィーチャーを印刷するのに必要とされる正確さであろう。
【００３２】
流動化された粉体を印刷ユニットに及び印刷ユニットから搬送するのに使用される管３及び７（図１参照）の直径がノズル直径よりも大きいことが望ましい。これは、粉体搬送中の管閉塞及び粒子の凝集を避けることを助ける。しかしながら、より幅広い管であるほど、管内での流体速度がノズル内での流体速度よりも比例的に低いことを必要とする。正確な管直径は、ガス速度が管直径の二乗に反比例するという知識から推定される。例えば、管直径がノズル直径の十倍の大きさである場合には、管内の流体速度はノズル内の流体速度の１００分の１の大きさである。本発明の一実施態様において、内径０．５ｍｍのノズルから射出される粉体ジェットの速度は１ｍ・ｓ-1であると推定され、そのため、内径５ｍｍの管内の粉体の速度は非常に低く、たった０．０１ｍ・ｓ-1である。管を通して輸送できる粉体の量は管内のガス速度に比例するため、ごく少量の粉体が搬送される。
【００３３】
空気搬送系は、管路内の平均粒子濃度によって分類される（Pneumatic conveying of solids, Klinzing, G.E., Marcus, R.D., Rizk, F.及びLeung, L.S., 第２版, Chapman and Hall, 1997参照）。本発明ではごく少量の粉体が搬送されるため、この系は「希釈相（dilute phase）」として分類されるであろう。「希釈相」系の定義は、質量流量比（μ）、すなわち固体の質量流量比（Ｇ）とガスの質量流量比（Ｑ）が１５以下であるものである。希釈系の場合に、
【００３４】
【数１】
2011530142.tif 000003
【００３５】
である（Ｇ及びＱはｋｇ・ｓ-1単位））。おそらく、希釈相系のより分かり易い心象図は、所与の管体積内の粒子の周りの空間の量を記述する「空隙率」、ε、を考察することにより得られる。
【００３６】
【数２】
2011530142.tif 000004
【００３７】
（式中、Ｖ及びＶｓは、それぞれ、総管体積及びその中に閉じ込められた固体の体積である）。密度が１３００ｋｇ・ｍ-3である物質の場合には、１５の質量流量比は０．９８の空隙率又は９８体積％と等価である。そのため、ガス流は当該物質をほぼ離散粒子として運ぶ。これは、粒子速度が「躍動（saltation）」（すなわち、粒子が急増する不安定な状態で流れるという状況、本発明において、これは搬送される粉体の量を制限する）を避けるのに十分である限り起こる。
【００３８】
「躍動」速度、すなわち、特定の質量流量比の流体流れの場合の躍動を避けるのに必要な最低流体速度を決定することは、躍動速度が管内で搬送できる粉体の量をその管内の流体速度に関連付けるために重要である。現在のところ、これは、経験式を使用することによってのみ行うことができる。例えば、Matsumoto他（Matsumoto, S., Kikuta, M及びMaeda, S.(1977), J. Chem. Eng. Japan, 10, No.2, 273）による式は、
【００３９】
【数３】
2011530142.tif 000005
【００４０】
（式中、ｄ＝ミリメートル単位での粒子直径、Ｄ＝ミリメートル単位での管直径、及びＦsは躍動速度でのフルード数（Froude number）である）であり、
【００４１】
【数４】
2011530142.tif 000006
【００４２】
（式中、ｖ＝流体速度、Ｄ＝管の内径、及びｇ＝重力定数である）、慣性力と重力の比である。
【００４３】
本発明の一実施態様において、２０ｎｍの二酸化チタン粒子を流動化させ、最終的には、１ｍ・ｓ-1の速度で内径０．５ｍｍのノズルから噴出させる。粒子は内径５ｍｍの管を通じて速度０．０１ｍ・ｓ-1で印刷ユニットに搬送され、ひいてはノズルに搬送される。これらの条件のもとで、上記式（１）に従うと、最大質量流量比はおよそ０．１程度であり、この値は体積百分率で０．０５％未満の粉体を含む流体流れに相当する。このような推定には大きな誤差が生じやすいが、本発明が機能する原理を例示することに役立つ。これらの条件のもとではごく少量の乾燥粉体を搬送できるが、乾燥粉末は、非常に小さな領域、すなわちおよそノズルの断面積、この場合には０．２ｍｍ2に堆積される。本発明において使用できる別の金属酸化物粒子としては、酸化錫（ＳｎＯ2）、酸化タングステン（ＷＯ3）酸化亜鉛（ＺｎＯ）酸化ニオブ（Ｎｂ2Ｏ5）及び酸化アンチモン（Ｓｂ2Ｏ5）が挙げられ、これらの粒子の粒径は１ミクロン未満であることができる。
【００４４】
摩擦帯電効果を得ようとする手の込んだ取り組みはなされないが、この印刷法の性質からそれらが用いられてもよい。ごく少量の粉体が搬送されるため、例えば、適切なポリマー、例えばＰＴＦＥなどで作られた又はライニングされた粉体が管に沿って搬送される際に帯電が起こる。同様に、帯電は印刷ユニット内でも起こる。印刷後、かなりの接着力および凝集力が粒子を、堆積後長時間にわたって、それらのパターン化形態で互いに固定し合う及び表面に固定する機能を果たす（図６参照）。これらは、パターン化層を激しく移動させる又は適度な空気流に曝す場合でも十分である。しかしながら、これらの効果の強さ及び持続時間は並外れて大きい。
【００４５】
印刷後、標準的な方法を使用して層を処理して色素増感太陽電池を作製した。
【実施例】
【００４６】
例１：対照電池
二酸化チタンを、使用前に、９０℃のオーブン内で一晩乾燥させた。この二酸化チタンは、平均粒子サイズが２１ｎｍである二酸化チタン試料（Ｄｅｇｕｓｓａ  Ａｅｒｏｘｉｄｅ  Ｐ２５、比表面積（ＢＥＴ）＝５０＋／−１５ｍ2／ｇ）であった。可撓性の色素増感太陽電池を以下のように作製した。
【００４７】
約３０μｍ厚のメソポーラスＴｉＯ2フィルムの複数の層を、以下の量で乾燥メチルエチルケトンと酢酸エチルの混合物中に乾燥ＴｉＯ2を分散させることによって、パターン化１３Ω／平方ＩＴＯ−ＰＥＮ上に堆積させた。
Ｄｅｇｕｓｓａ  Ｐ２５  ＴｉＯ2（２１ｎｍ粒子）        １．３５ｇ
メチルエチルケトン                                    ４５ｇ
酢酸エチル                                            ５ｇ
【００４８】
得られた混合物を、１ｍｍノズルを備えたＳＡＴＡｍｉｎｉｊｅｔ  ３  ＨＶＬＰスプレーガン及び２バールの窒素キャリヤガスを使用して約２５ｃｍの距離から導電性プラスチック基材の全域にスプレーする前に、１５分間超音波処理した。層を、２枚のテフロン（登録商標）シートの間に入れて、２つの研磨ステンレススチルボルスターの間に挟み、３．７５トン／ｃｍ2の圧力で圧縮する前に、９０℃のオーブン内で１時間乾燥させた。焼成された層を、次に９０℃でさらに１時間乾燥させた。
【００４９】
試料を、次に、ルテニウムｃｉｓ−ビス−イソチオシアナトビス（２，２’ビピリジル−４，４’ジカルボン酸）の３×１０-4ｍｏｌ・ｄｍ-3溶液中に一晩入れることにより増感させた。この試料を、次に、色素増感太陽電池を組み立てるのに使用した。
白金被覆ステンレススチール箔電極を真空下でのスパッタ堆積により作製した。
色素増感ＴｉＯ2層及び白金対向電極を、イオン性液体電解質が間に入るサンドイッチ型構成で配置した。この電解質は、
０．１Ｍ  ＬｉＩ
０．６Ｍ  ＤＭＰＩＩ(ヨウ化1,2ジメチル-3-プロピル-イミダゾリウム)
０．０５Ｍ  Ｉ2
０．５Ｍ  Ｎ−メチルベンゾイミダゾール
溶剤＝ＭＰＮ（メトキシプロピオニトリル）
から構成された。
この例は、対照電池とした。図２は完成した電池を示す。
【００５０】
例２：実験電池Ａ
ＤｅｇｕｓｓａによりＡｅｒｏｘｉｄｅ  Ｐ−２５として供給された実施例１で使用した材料、すなわちアナタース：ルチル比が約８０：２０であり平均一次粒子サイズが２１ｎｍである二酸化チタンナノ粒子を、本発明に従う上記方法を使用して印刷した。この例では、ナノ粒子状粉体を空気中で流動化させ、最終的には、内径０．５ｍｍのノズルから約１ｍ・ｓ-1の速度で噴出させた。このノズルは印刷ユニットの一部を構成していた。粒子は、内径５ｍｍのシリコン管を通じて印刷ユニットに搬送され、ひいてはノズルに搬送される。管内の流体流れ中の粉体の濃度は０．０５体積％未満であると推定された。この例では、上により実質的なパターン化総を印刷する前に、パターン化された薄い粉体層がＩＴＯ被覆フィルム上に最初に印刷した。この方法で適用された二酸化チタンの総レイダウンは、上記例１におけるスプレーによるものとほぼ等しかった。図３は、完成した電池を示す。
この方法で印刷されたパターン化層を、次に、上記例１に記載した手順を使用して太陽電池に仕立てた。
【００５１】
例３：実験電池Ｂ
この例（実験電池Ｂの呼び名を付けた）を作製するためにほぼ半分の量の材料を堆積させたことを除いて、例２に記載した方法および手順を繰り返した。従って、この方法で適用された二酸化チタンの総レイダウンは上記例１におけるスプレーによるものとほぼ等しかった。図４は、完成した電池を示す。
【００５２】
作製後、例１、２及び３に記載の色素増感太陽電池を、可視領域の太陽スペクトルを人工的に再現して太陽光の０．１０倍の照度を与える光源のもとに置くことにより、それらを特性評価した。得られたデータは、図５に示されており、上記の方法を使用して作製された電池が適切な結果をもたらしたこと、すなわち、良好な電流及び電圧が達成されたことを示した。上記の印刷電池を、通常のスプレー方法を使用して作製された対照電池と比較し、その性能が等しいレイダウンの場合に等価であることが判った。
【００５３】
乾燥粉末印刷電池の性能が予測されたとおりであることが判ったとともに、本発明の並外れた特徴は印刷パターンのロバスト性であった。粒子が印刷されると、それらは、噴出プロセス中に生じた凝集力及び接着力によるだけで適切な位置に保持される。試料の激しい移動や、適度な方向付けられた空気流に層を曝すことさえも、パターンを乱すには不十分である。印刷され、次に１か月貯蔵された試料は、デリケートであったものの、無傷であった（図６参照）。
【図１】
2011530142.tif 000007
【図２】
2011530142.tif 000008
【図３】
2011530142.tif 000009
【図４】
2011530142.tif 000010
【図５】
2011530142.tif 000011
【図６】
2011530142.tif 000012
【国際調査報告】
2011530142.tif 000013
2011530142.tif 000014
2011530142.tif 000015